(57)【要約】  本発明は、従来の制酸剤であるハイドロタルサイト粒子と同様の制酸効果を維持しつつ、さらに優れた胃内壁保護効果を有する新しい複合ハイドロタルサイト粒子を提供することを目的とする。  本発明によれば、下記式（１）の複合ハイドロタルサイト粒子およびそれを有効成分とする制酸剤が提供される。      (ＭｇａＺｎｂ)1−ｘＡｌＸ(ＯＨ)2(Ａｎ−)ｘ／ｎ・ｍＨ２Ｏ      （１）      但し式中、Ａｎ−はＣＯ３2−、ＳＯ４2−またはＣｌ−を示し、ｎは１または２を示し、ｘ、ａ、ｂおよびｍはそれぞれ下記条件を満足する値を示す。      0.18≦ｘ≦0.40、0.5≦ａ＜1、0＜ｂ≦0.5、0≦ｍ＜1  本発明の複合ハイドロタルサイト粒子は、制酸剤として使用した場合、胃や腸の内壁の粘膜における損傷の発生が抑制される。【特許請求の範囲】
【請求項１】
下記式（１）で表される複合ハイドロタルサイト粒子を有効成分とする制酸剤。
(ＭｇａＺｎｂ)1−ｘＡｌＸ(ＯＨ)2(Ａｎ−)ｘ／ｎ・ｍＨ２Ｏ      （１）
但し式中、Ａｎ−はＣＯ３2−、ＳＯ４2−またはＣｌ−を示し、ｎは１または２を示し、ｘ、ａ、ｂ
およびｍはそれぞれ下記条件を満足する値を示す。
0.18≦ｘ≦0.4、0.5≦ａ＜1、0＜ｂ≦0.5、0≦ｍ＜1
【請求項２】
前記式（１）中、Ａｎ−はＣＯ２2−またはＳＯ４2−である請求項１記載の制酸剤。
【請求項３】
前記式（１）中、ｘは0.2≦ｘ≦0.35を満足する請求項１記載の制酸剤。
【請求項４】
前記式（１）中、ｂは0.0005≦ｂ≦0.2を満足する請求項１記載の制酸剤。
【請求項５】
前記式（１）中、ａは0.6≦ａ≦0.9を満足する請求項１記載の制酸剤。
【請求項６】
請求項１記載の複合ハイドロタルサイト粒子を有効成分として含有する制酸用錠剤。
【請求項７】
請求項１記載の複合ハイドロタルサイト粒子を有効成分とする胃内壁保護剤。
【請求項８】
請求項１記載の複合ハイドロタルサイト粒子の制酸剤としての使用。
【請求項９】
請求項１記載の複合ハイドロタルサイト粒子。
【発明の詳細な説明】
【技術分野】
【０００１】
本発明は複合ハイドロタルサイト粒子を有効成分として含有する制酸剤に関するものであり、より詳しくは、従来のハイドロタルサイト粒子と同様な制酸効果を維持しつつ優れた胃内壁保護効果を持つ、亜鉛を含有する複合ハイドロタルサイト粒子を有効成分とする新規制酸剤に関する。
【背景技術】
【０００２】
従来のハイドロタルサイト粒子は、医薬用制酸剤として、錠剤、顆粒剤またはカプセル剤等の形態で製造販売されている。理想的制酸剤の条件は、速効性であって、服用後胃液のｐＨを１分以内に３程度まで上昇せしめ、かつｐＨ３〜５の間に長時間保つこと、過剰に服用しても胃液をアルカリ性にしないこと、便秘、下痢、アルカロージスなどをおこさないこと、ペプシンにより制酸性が阻害されないこと、水分や温度により制酸性が変化しないこと等があげられるが、このような条件を満足させる制酸剤としてハイドロタルサイト粒子が開発された。
制酸剤としてのハイドロタルサイト粒子およびその製造方法は、米国特許第３６５０７０４号明細書および同第３５３９３０６号明細書に記載されている。制酸剤として有効なハイドロタルサイト粒子は、代表的にはＭｇ６Ａｌ２(ＯＨ)16ＣＯ３・４Ｈ２Ｏで表される。
しかし、この従来のハイドロタルサイト粒子は長期間の服用により胃内壁の粘膜を痛める場合がある。
【発明の開示】
【発明が解決しようとする課題】
【０００３】
ハイドロタルサイト粒子は、制酸剤として優れているが、長期間の服用により胃内壁の粘膜を損傷する場合があり、胃内壁の保護という点から考えると更に改良が望まれる。そこで本発明の目的は、優れた胃内壁の保護活性、すなわち潰瘍防止効果を持つ制酸剤として有用な改良されたハイドロタルサイト粒子を提供することにある。
【課題を解決するための手段】
【０００４】
本発明者は、前記目的を達成するために、ハイドロタルサイト粒子を改質する研究を重ねた。
その結果、ハイドロタルサイト粒子に微量かつ特定量のＺｎを固溶体として含有させた複合ハイドロタルサイト粒子は、胃粘膜を保護し、胃内壁の潰瘍予防効果に優れた制酸作用を有することを見出した。【０００５】
すなわち、本発明者は、比較的安価で、しかも無毒性か、もしくは毒性が比較的少ない亜鉛イオンの微量を、ハイドロタルサイト粒子に固溶させた下記式（１）である複合ハイドロタルサイト粒子が胃内壁保護、および制酸効果が優れた制酸剤として有効であること、すなわち、胃粘膜保護、および胃潰瘍防止に効果があることを見出し、本発明に到達した。
(ＭｇａＺｎｂ)1−ｘＡｌＸ(ＯＨ)2(Ａｎ−)ｘ／ｎ・ｍＨ２Ｏ      （１）
但し式中、Ａｎ−はＣＯ３２−、ＳＯ４２−またはＣｌ−を示し、ｎは１または２を示し、ｘ、ａ、ｂおよびｍはそれぞれ下記条件を満足する値を示す。
0.18≦ｘ≦0.4、0.5≦ａ＜1、0＜ｂ≦0.5、0≦ｍ＜1【０００６】
本発明の式（１）で表される複合ハイドロタルサイト粒子は、本発明者が見出した新規な化合物であり、ハイドロタルサイト粒子に微量の亜鉛（Ｚｎ）が固溶体として含有したものである。そのため、本発明の複合ハイドロタルサイト粒子は、公知のハイドロタルサイト粒子と同じ結晶構造を有する化合物であり、粉末Ｘ線回折法によれば、ハイドロタルサイト粒子とほとんど同じ回折パターンを示す。さらに、本発明の複合ハイドロタルサイト粒子は、亜鉛がハイドロタルサイト中に固溶しているため、胃内壁および腸内壁を痛めることもない。
本発明の複合ハイドロタルサイト粒子は、前記式（１）で表される化学構造を有している。この式（１）について以下具体的に説明する。式（１）中、Ａｎ−はｎ価のアニオンであり、ＣＯ３2−、ＳＯ４2−またはＣｌ−であり、ＣＯ３2−またはＳＯ４2−が好ましく、ＣＯ３２−が最も好ましい。これらアニオンは２種、例えばＣＯ３2−およびＳＯ４2−が同時に含まれてもよい。ｘは0.18≦ｘ≦0.4を満足するが、0.2≦ｘ≦0.35が好ましく、0.24≦ｘ≦0.3がより好ましい。ｂは0＜ｂ≦0.5を満足するが、0.0005≦ｂ≦0.2が好ましく、0.0006≦ｂ≦0.1が特に好ましい。またａは、0.5≦ａ＜1を満足するが、0.6≦ａ≦0.9が好ましい。ｍは結晶水の含有量を示し、0≦ｍ＜1を満足するが、0.1≦ｍ≦1が好ましい。
本発明の複合ハイドロタルサイト粒子の製造方法は、基本的には公知のハイドロタルサイト粒子の製造方法（例えば米国特許第３５３９３０６号明細書）と同様の方法である。その際、亜鉛（Ｚｎ）が固溶体として含有されるように、マグネシウム塩および／またはアルミニウム塩と一緒に原料中に添加される。亜鉛（Ｚｎ）は、その所定量を好ましくは、硝酸塩、硫酸塩または塩化物のような水溶性塩として原料中に添加すればよく、反応条件は、前記米国特許明細書に記載された範囲から選択される。
本発明の複合ハイドロタルサイト粒子の製造方法は、例えば、Ｍｇ、ＺｎおよびＡｌの塩（硝酸塩、塩化物、および硫酸塩）を目的のハイドロタルサイト粒子を構成する金属元素の比率で含む水溶液と炭酸ナトリウム水溶液（Ｎａ２ＣＯ３／Ａｌ＝０．３５〜０．７５）および水酸化ナトリウム水溶液とを接触させ、水酸化ナトリウム水溶液で反応液のｐＨを１０〜１０．５に保持して共沈殿させる。反応は室温ないし１００℃の温度で行う。また反応生成物をそのまままたは洗浄し、懸濁液（水系）を７０〜２００℃の温度で０．５〜２４時間水熱反応を行うことも出来る。
なお、水洗浄量を増加することによって、または、１０−3〜１０−5モル/Ｌの酸（塩酸・硝酸・酢酸等）水溶液（脱イオン水）を複合ハイドロタルサイト粒子の重量の２０〜５０倍量用い洗浄することにより、Ｎａ含有量を低減することができる。
本発明の複合ハイドロタルサイト粒子は、特にその形状は制限されないが、レーザー回折散乱法で測定された平均２次粒径は０．３〜２０μｍ、好ましくは０．４〜１０μｍであるのが有利であり、ＢＥＴ比表面積は１０〜１００ｍ２／ｇ、好ましくは１０〜５０ｍ２／ｇであるのが望ましい。【０００７】
本発明の複合ハイドロタルサイト粒子は、制酸剤として使用する場合は、粉末状、顆粒状、錠剤、カプセル剤または、スラリー状のいずれの形態でもよく、賦形剤、結合剤、崩壊剤および滑沢剤等を必要に応じ添加することが出来る。
本発明の複合ハイドロタルサイト粒子は、制酸剤として経口投与する場合、その投与量並びに方法は、従来のハイドロタルサイト粒子の場合と基本的には同じである。投与量は成人１人１日当たり、０．２〜５ｇ、好ましくは１〜４ｇの範囲が望ましい。
本発明の複合ハイドロタルサイト粒子は、従来のハイドロタルサイト粒子と同様に優れた制酸剤として特性を有している。すなわち即効性であり、胃液のｐＨを３〜５の間に長時間保つことができ、過剰服用しても胃液をアルカリ性にせず、便秘、下痢、アルカロージスなどを起こさず、ペプシンにより制酸性が阻害されることがない。本発明の複合ハイドロタルサイト粒子は、前記した制酸剤としての利点の他に、服用によって胃内壁の粘膜の損傷の発生が抑制乃至防止される効果を有している。この効果は、後述する実験からも明らかなように、従来のハイドロタルサイト粒子よりも極めて優れた驚くべき効果である。この顕著な効果は、前記式（１）で示すように、亜鉛（Ｚｎ）が固溶体として微量含有していることによって発現されたものであると推察される。
従って、本発明の複合ハイドロタルサイト粒子は、制酸剤として服用することによって、制酸剤としての効果と共に胃内壁や腸内壁の粘膜を保護する効果が同時に達成され、胃内壁や腸内壁の潰瘍の発生防止にも役立つこととなる。【０００８】
実施例に基づき、本発明を詳細に説明する。
実施例において、複合ハイドロタルサイト粒子の（ａ）Ｚｎ、Ｎａ、（ｂ）制酸容量試験、（ｃ）Ｒｏｓｓｅｔｔ−Ｒｉｃｅ試験は以下に記載する測定法によって測定された値を意味する。
（ａ）Ｚｎ、Ｎａ、の分析、
原子吸光法により測定した。
（ｂ）制酸容量試験
２００ｍｇを０．１Ｎ−ＨＣｌ  １００ｍｌに加え、３７℃で1時間振盪した後、その５０ｍｌについて、０．１Ｎ−ＮａＯＨで逆滴定して制酸容量を求める。
（ｃ）Ｒｏｓｓｅｔｔ−Ｒｉｃｅ試験
０．１Ｎ−ＨＣｌ  ７０ｍｌと水３０ｍｌを４００ｍｌのビーカーに入れ、これを３７℃の恒温槽に浸し、約２００ｒ．ｐ．ｍで攪拌しつつ、このビーカーに、試料１．０ｇと０．１Ｎ−ＨＣｌを毎分４．０ｍｌ同時に加え、系のｐＨが３．０以下になるまで、連続的にｐＨを記録することにより、ｐＨ３に達するまでの時間、ｐＨの最大値、Ｒｏｓｓｅｔｔ−Ｒｉｃｅ  ｔｉｍｅ、すなわち、ｐＨ３−５に緩衝した時間、Ａｃｉｄ  Ｒｅｂｏｕｎｄ  ｔｉｍｅ、すなわちｐＨが５以上になった時間を求めた。
（ｄ）平均２次粒子径
ＭＩＫＲＯＴＲＡＣＫ粒度分布計ＳＰＡタイプ（LEEDS & NORTHRUPP INSTRUMENTS社製）を用いて測定する。
試料粉末７００ｍｇを７０ｍＬの水に加えて、超音波（NISSEI社製、MODEL US-300、電流３００μＡ）で３分間処理した後、その分散液の２〜４ｍＬを採って、２５０ｍＬの脱気水を収容した上記粒度分布計の試料室に加え、分析計を作動させて８分間その懸濁液を循環した後、粒度分布を測定する。合計２回の測定を行い、それぞれの測定について得られた５０％累積２次粒子径の算術平均値を算出して、試料の平均２次粒子径とする。
（ｅ）ＢＥＴ法比表面積
液体窒素の吸着法により測定した。
（ｆ）粉末Ｘ線回析測定法
ＣｕＫα角度（２θ）；５〜６５°、ステップ；０．０２、
スキャンスピード；４°／分、管電圧；４０ＫＶ、管理電流；２０ｍＶ、
使用装置；ＲＩＮＴ２２００ＶＸ線回析システム（理学電機株式会社製）
[実施例１]【０００９】
１．５０モル／Ｌ濃度の硝酸マグネシウムと３．６１×１０−3モル／Ｌ濃度の硝酸亜鉛および０．７５２モル／Ｌ濃度の硝酸アルミニウムとの混合水溶液｛Ａ液とする｝と０．４０モル／Ｌ濃度の炭酸ナトリウム水溶液｛Ｂ液｝および３．４Ｎ濃度の水酸化ナトリウム水溶液｛Ｃ液｝を調製する。次に、Ａ液、Ｂ液、およびＣ液を定量ポンプを用いて、Ａ液：Ｂ液を１：１の容量比となる流量で反応槽に注加し、Ｃ液で反応液のｐＨ値を１０〜１０．５の範囲に保持し、反応温度は４０℃で行い沈殿物を生成させた。濾過、洗浄、１１０℃で一夜乾燥後、粉砕、篩過して次に示す組成の複合ハイドロタルサイト粒子を得た。洗浄は水洗後、１０−3モル／Ｌの塩酸で洗浄した。この時の塩酸量は複合ハイドロタルサイト粒子重量の３０倍とした。
組成：Ｍｇ0.665Ｚｎ0.0016Ａｌ0.333 (ＯＨ)2 (ＣＯ3 )0.167・0.5Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
[実施例２]【００１０】
１．５０モル／Ｌ濃度の硝酸マグネシウムと２．０１×１０−2モル／Ｌ濃度の硝酸亜鉛および０．７６モル／Ｌ濃度の硝酸アルミニウムとの混合水溶液｛Ａ液｝と０．４６モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い下記に示す組成の複合ハイドロタルサイト粒子を得た。洗浄は水洗後、１０−3モル／Ｌの硝酸を複合ハイドロタルサイト粒子重量の３０倍量用い、洗浄した。
組成：Ｍｇ0.6578Ｚｎ0.0088Ａｌ0.333 (ＯＨ)2 (ＣＯ3 )0.167・0.5Ｈ2Ｏ
この複合ハイドロタルサイト粒子の、ＺｎおよびＮａの分析結果および制酸容量の試験結果を表1に示す。
[実施例３]【００１１】
１．５０モル／Ｌ濃度の硝酸マグネシウムと３．０８×１０−3モル／Ｌ濃度の硝酸亜鉛および０．５０１モル／Ｌ濃度の硝酸アルミニウムとの混合水溶液｛Ａ液｝と０．３０モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、下記に示す組成の複合ハイドロタルサイト粒子を得た。洗浄は水洗後、１０−3モル／Ｌの酢酸を複合ハイドロタルサイト粒子重量の３０倍量用い、洗浄した。
組成：Ｍｇ0.7485Ｚｎ0.0015Ａｌ0.25 (ＯＨ)2 (ＣＯ3 )0.125・0.5Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［実施例４］【００１２】
１．５０モル／Ｌ濃度の硝酸マグネシウムと１．７３３×１０−2モル／Ｌ濃度の硝酸亜鉛および０．５０６モル／Ｌ濃度の硝酸アルミニウムとの混合水溶液｛Ａ液｝と０．３０４モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を１５０℃で１２時間水熱反応させた。冷却後、濾過、水洗後０．１モル／Ｌの炭酸ナトリウム水溶液（０．０３モル）で洗浄し、さらに、水洗を行った。次に１０−4モル／Ｌの塩酸を複合ハイドロタルサイト粒子重量の４０倍量を用い、洗浄した。１１０℃で一夜乾燥後、粉砕、篩過して下記に示す組成の複合ハイドロタルサイト粒子を得た。
組成：Ｍｇ0.7414Ｚｎ0.0086Ａｌ0.25 (ＯＨ)2(ＣＯ3 )0.125・0.5Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［実施例５］【００１３】
１．５０モル／Ｌ濃度の硫酸マグネシウムと２．９×１０−3モル／Ｌ濃度の硫酸亜鉛および０．１８７９モル／Ｌ濃度の硫酸アルミニウムとの混合水溶液｛Ａ液｝と０．２３モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を濾過、水洗後、０．１モル／Ｌ濃度の炭酸ナトリウム水溶液で洗浄し更に水洗を行った。次に、１０−4モル／Ｌの塩酸を複合ハイドロタルサイト粒子重量の４０倍量を用い、洗浄した。
１１０℃で一夜乾燥後、粉砕、篩過して下記に示す組成の複合ハイドロタルサイト粒子を得た。
組成：Ｍｇ0.7985Ｚｎ0.0015Ａｌ0.20(ＯＨ)2(ＣＯ3 )0.0994(ＳＯ4)0.0006・0.6Ｈ2Ｏ
この複合ハイドロタルサイト粒子の、ＺｎおよびＮａの分析結果および制酸容量の試験結果を表１に示す。
［実施例６］【００１４】
１．５０モル／Ｌ濃度の硫酸マグネシウムと１．６２７×１０−2モル／Ｌ濃度の硫酸亜鉛および０．１８９５モル／Ｌ濃度の硫酸アルミニウムとの混合水溶液｛Ａ液｝と０．２３モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を濾過、水洗後、０．１モル／Ｌ濃度の炭酸ナトリウム水溶液で洗浄しさらに水洗を行った。その後、１０−4モル／Ｌの酢酸を複合ハイドロタルサイト粒子重量の４０倍量用い、洗浄した。１１０℃で一夜乾燥後、粉砕、篩過して下記に示す組成の複合ハイドロタルサイト粒子を得た。
組成：Ｍｇ0.7914Ｚｎ0.0086Ａｌ0.20(ＯＨ)2(ＣＯ3)0.0994(ＳＯ4)0.0006・0.6Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［実施例７］【００１５】
１．５０モル／Ｌ濃度の塩化マグネシウムと２．０３×１０−2モル／Ｌ濃度の硫酸亜鉛および０．５０７モル／Ｌ濃度の塩化アルミニウムとの混合水溶液｛Ａ液｝と０．３０モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、下記に示す組成の複合ハイドロタルサイト粒子を得た。洗浄は水洗後、１０−4モル／Ｌの硝酸を複合ハイドロタルサイト粒子重量の４０倍量を用い、洗浄した。
組成：Ｍｇ0.74Ｚｎ0.01Ａｌ0.25(ＯＨ)2(ＣＯ3)0.125・0.5Ｈ2Ｏ
この複合ハイドロタルサイト粒子の、ＺｎおよびＮａの分析結果および制酸容量の試験結果を表１に示す。
［実施例８］【００１６】
１．２０モル／Ｌ濃度の塩化マグネシウムと１．１３×１０−2モル／Ｌ濃度の硫酸亜鉛および０．４０４モル／Ｌ濃度の塩化アルミニウムとの混合水溶液｛Ａ液｝と０．２４モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を洗浄し、懸濁液(水系)を１２０℃で１５時間水熱反応させた。冷却後、濾過、洗浄、１１０℃で一夜乾燥後、粉砕、篩過して下記組成の複合ハイドロタルサイト粒子を得た。洗浄は水洗後、１０−4モル／Ｌの酢酸を複合ハイドロタルサイト粒子重量の４０倍量を用い、洗浄した。
組成：Ｍｇ0.743Ｚｎ0.007Ａｌ0.25(ＯＨ)2(ＣＯ3)0.125・0.5Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［実施例９］【００１７】
１．２０モル／Ｌ濃度の塩化マグネシウムと４．８２×１０−3モル／Ｌ濃度の硫酸亜鉛および０．４０２モル／Ｌ濃度の塩化アルミニウムとの混合水溶液｛Ａ液｝と０．２４モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を洗浄し、懸濁液(水系)を１４０℃で３時間水熱反応させた。冷却後、濾過、洗浄、１１０℃で一夜乾燥後、粉砕、篩過して下記に示す組成の複合ハイドロタルサイト粒子を得た。洗浄は水洗後、１０−4モル／Ｌの塩酸を複合ハイドロタルサイト粒子重量の５０倍量用い、洗浄した。
組成：Ｍｇ0.747Ｚｎ0.003Ａｌ0.25 (ＯＨ)2(ＣＯ3)0.125・0.5Ｈ2Ｏ
この複合ハイドロタルサイト粒子の、ＺｎおよびＮａの分析結果および制酸容量の試験結果を表1に示す。
［実施例１０］【００１８】
１．２０モル／Ｌ濃度の塩化マグネシウムと７．２１×１０−3モル/L濃度の硝酸亜鉛および０．６０４モル／Ｌ濃度の塩化アルミニウムとの混合水溶液｛Ａ液｝と０．３６モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を９０℃で８時間加熱反応させた。冷却後、濾過、洗浄、１１０℃で一夜乾燥後、粉砕、篩過して下記に示す組成の複合ハイドロタルサイト粒子を得た。洗浄は水洗後、１０−5モル/Lの硝酸を複合ハイドロタルサイト粒子重量の５０倍量用い、洗浄した。
組成：Ｍｇ0.662Ｚｎ0.004Ａｌ0.333(ＯＨ)2(ＣＯ３)0.167・0.5Ｈ２Ｏ
この複合ハイドロタルサイト粒子の、ＺｎおよびＮａの分析結果および制酸容量の試験結果を表１に示す。
［実施例１１］【００１９】
１．２０モル／Ｌ濃度の塩化マグネシウムと１．０９×１０−2モル／Ｌ濃度の硝酸亜鉛および０．６０５モル／Ｌ濃度の塩化アルミニウムとの混合水溶液｛Ａ液｝と０．３６モル／Ｌ濃度の炭酸ナトリウム水溶液｛Ｂ液｝および３．４Ｎ濃度の水酸化ナトリウム水溶液｛Ｃ液｝を調製する。次に、実施例１と同様の方法で反応を行い、得られた反応液を洗浄し、懸濁液(水系)を１３０℃で４時間水熱反応させた。冷却後、濾過、洗浄し１１０℃で一夜乾燥後、粉砕して下記に示す組成の複合ハイドロタルサイト粒子を得た。洗浄は水洗後、１０−5モル／Ｌの酢酸を複合ハイドロタルサイト粒子重量の５０倍量を用い、洗浄した。
組成：Ｍｇ0.660Ｚｎ0.006Ａｌ0.333(ＯＨ)2(ＣＯ3)0.167・0.5Ｈ２Ｏ
この複合ハイドロタルサイト粒子の、Ｚｎ、Ｎａ分析結果および制酸容量の試験結果を表1に、Ｒｏｓｓｅｔｔ−Ｒｉｃｅ試験結果を表２に示す。
［実施例１２］【００２０】
１Ｌ容器に３．４Ｎの水酸化ナトリウム水溶液２７３ｍｌと１．２モル／Ｌの炭酸ナトリウム水溶液５８ｍＬを入れ、室温下攪拌しつつ１．２モル／Ｌの塩化アルミニウム水溶液２８４ｍＬ、０．７モル／Ｌの硝酸亜鉛水溶液１０ｍＬおよび１モル／Ｌの硫酸アルミニウム水溶液５８ｍＬとの混合水溶液を注加する。１時間攪拌後、オートグレーブ装置に移して１５０℃で１２時間水熱反応させた。冷却後、水熱反応物を濾過、水洗し、さらに炭酸ナトリウム水溶液４００ｍＬ（０．０３モル）で洗浄後水洗し、１１０℃で一夜乾燥した。粉砕、篩過して下記に示す組成の複合ハイドロタルサイト粒子を得た。
組成：Ｍｇ0.735Ｚｎ0.015Ａｌ0.25(ＯＨ)2(ＣＯ3)0.125・0.5Ｈ2Ｏ
この複合ハイドロタルサイト粒子の粉末Ｘ線回析法による回析パターンの特徴的ピークは下記の通りであった。
Ｘ線回析パターン
ピーク番号        ２θ        ｄ値（Å）      相対強度（Ｉ／Ｉ０）
1            11.300        7.8240                100
2            22.760        3.9038                50
3            34.340        2.6093                16
4            38.420        2.3411                8
5            45.160        2.0061                6
6            60.360        1.5322                13
7            61.620        1.5039                14
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［実施例１３］【００２１】
０．２モル／Ｌ濃度の塩化マグネシウムと０．６モル／Ｌの硝酸亜鉛および０．２モル／Ｌの硫酸アルミニウムの混合水溶液｛Ａ液とする｝と０．２４モル／Ｌの炭酸ナトリウム水溶液｛Ｂ液}および３．４Ｎの水酸化ナトリウム水溶液｛Ｃ液｝を調整する。次に、Ａ液、Ｂ液およびＣ液を定量ポンプを用いて、Ａ液とＢ液は同一流量比で脱イオン水を入れた反応槽に注加し、Ｃ液で反応液のｐＨ値を９．０〜９．５の範囲に保持して沈殿物を生成させた。反応温度は３５℃、反応槽での反応液の滞留時間は３０分で行った。濾過、洗浄し１１０℃で一夜乾燥後、粉砕・篩過して次に示す組成のハイドロタルサイト化合物を得た。
組成：Ｍｇ0.167Ｚｎ0.5Ａｌ0.333(ＯＨ)2(ＣＯ3)0.167・0.5Ｈ2Ｏ
この複合ハイドロタルサイト粒子の、ＺｎおよびＮａの分析結果および制酸容量の試験結果を表１に、Ｒｏｓｓｅｔｔ−Ｒｉｃｅ試験結果を表２に示す。
［比較例１］【００２２】
協和化学工業株式会社製の制酸剤用のハイドロタルサイト粒子（商標名アルカマック）を使用した。この“アルカマック”は化学式Ｍｇ6Ａｌ2(ＯＨ)16 (ＣＯ3 )・４Ｈ2Ｏで表されるハイドロタルサイト粒子である。【００２３】
【表１】
2008075621.tif 000002
【００２４】
【表２】
2008075621.tif 000003
［実施例１４］【００２５】
雄ラット（ＳＰＦ）を用いて実施例１２で得られた複合ハイドロタルサイト粒子を用い、エタノール誘発胃粘膜損傷テストを行った。比較のため比較例１のハイドロタルサイト粒子（協和化学工業株式会社製商標名“アルカマック”）を使用した。
（ｉ）試験方法
試験群構成
対象群（媒体）                                                      ６匹
複合ハイドロタルサイト粒子                １００ｍｇ／Ｋｇ      ６匹
ハイドロタルサイト粒子（アルカマック）    １００ｍｇ／Ｋｇ      ６匹
（ｉｉ）投与方法
投与経路：経口投与
投与容量：５ｍｌ／Ｋｇ
投与手段：ディスポーザブル注射筒および経口投与用ゾンデを用いて投与する。
投与期間：胃粘膜損傷モデル作成の６０分前に投与する。
約２４時間断食後、エタノール（９９．５％）１ｍＬ／ラットを経口投与する。エタノール投与１時間後にペントバルビタールナトリウム（４０ｍｇ／Ｋｇ，  ｉ．ｐ．）麻酔下に脱血致死させ、胃を摘出する。摘出した胃に１％ホルマリン液１０ｍＬを注入し、同液中に１０分以上浸す。胃を大湾に沿って切開し、発生している損傷の長さを実体顕微鏡下で測定する。１匹あたりの合計を損傷係数とする。結果を表３に示す。この結果は、本発明の複合ハイドロタルサイト粒子は有効であることを示している。
［実施例１５］【００２６】
約２４時間絶食、絶水後、インドメサシン３０ｍｇ／ｋｇを皮下投与する他は、実施例１４と同様の方法で胃粘膜損傷試験を行う。結果は表４に示す。この結果は、本発明の複合ハイドロタルサイト粒子は有効であることを示している。
［実施例１６］【００２７】
約２４時間絶食後、アスピリン１２５ｍｇ／ｋｇを２時間おきに２回経口投与する他は、実施例１４と同様の方法で胃粘膜損傷試験を行う。その結果、参照例（無投与）および比較例（アルカマック投与）に比較して、本発明の複合ハイドロタルサイト投与の場合、損傷係数（ｍｍ）が大幅に減少した。【００２８】
【表３】
2008075621.tif 000004
【００２９】
【表４】
2008075621.tif 000005
【国際調査報告】
2008075621.tif 000006
2008075621.tif 000007
2008075621.tif 000008
2008075621.tif 000009
2008075621.tif 000010
2008075621.tif 000011